(57)【要約】【課題】高容量であり充放電サイクル特性が良好なリチウムイオン二次電池を提供する。【解決手段】正極及び負極と共に非水電解液を備えたリチウムイオン二次電池であって、前記非水電解液は、電解質と、非水溶媒として鎖状カーボネート及び環状カーボネートと、特定のリン含有化合物と、を含有することを特徴とする。【選択図】  図２
2015099770.tif 000002
【特許請求の範囲】
【請求項１】
電解質と、非水溶媒として鎖状カーボネート及び環状カーボネートと、下記一般式（Ｉ）で表されるリン含有化合物と、を含有することを特徴とするリチウムイオン二次電池用非水電解液。
【化１】
2015099770.tif 000030
（ただし、式（Ｉ）中、Ｒ１、Ｒ２、Ｒ３、Ｒ４、Ｒ５、Ｒ６は、ハロゲン基または、炭素数が２から４のアルコキシ基のいずれかを示し、前記ハロゲン基と前記アルコキシ基はいずれも３つずつ有する。）
【請求項２】
前記一般式（Ｉ）中のＲ１、Ｒ２、Ｒ３、Ｒ４、Ｒ５、Ｒ６のうち、Ｒ１、Ｒ３、Ｒ５がハロゲン基であることを特徴とする請求項１記載のリチウムイオン二次電池用非水電解液。
【請求項３】
前記ハロゲン基は、フッ素であることを特徴とする請求項１または２に記載のリチウムイオン二次電池用非水電解液。
【請求項４】
前記非水電解液は、下記一般式（ＩＩ）で表されるリン含有化合物を更に含有することを特徴とする請求項１乃至３のいずれか一項に記載のリチウムイオン二次電池用非水電解液。
【化２】
2015099770.tif 000031
（ただし、式（ＩＩ）中、Ｒ７、Ｒ８、Ｒ９、Ｒ１０、Ｒ１１、Ｒ１２は、ハロゲン基または、炭素数が２から４のアルコキシ基のいずれかを示し、前記ハロゲン基を５つ有し、前記アルコキシ基を１つ有する。）
【請求項５】
前記一般式（Ｉ）および（ＩＩ）のリン含有化合物の総量は、非水溶媒に対し、５体積％以上、１５体積％以下であることを特徴とする請求項４に記載のリチウムイオン二次電池用非水電解液。
【請求項６】
前記一般式（ＩＩ）で表されるリン含有化合物は、下記一般式（ＩＩＩ）であることを特徴とする請求項４または５のいずれか一項に記載のリチウムイオン二次電池用非水電解液。
【化３】
2015099770.tif 000032
【請求項７】
前記一般式（ＩＩＩ）で表されるリン含有化合物は、非水溶媒に対し、５体積％以上、１０体積％以下であることを特徴とする請求項６に記載のリチウムイオン二次電池用非水電解液。
【請求項８】
前記請求項１乃至７のいずれか一項に記載の非水電解液を用いたリチウムイオン二次電池。
【発明の詳細な説明】
【技術分野】
【０００１】
本発明は、リチウムイオン二次電池用非水電解液、及びそれを用いたリチウムイオン二次電池に関するものである。
【背景技術】
【０００２】
リチウムイオン二次電池は、ニッケルカドミウム電池、ニッケル水素電池等と比べ、軽量、高容量であるため、携帯電子機器用電源として広く応用されている。また、ハイブリッド自動車や、電気自動車用に搭載される電源として有力な候補ともなっている。近年は、携帯電子機器の小型化、高機能化に伴い、これらの電源となるリチウムイオン二次電池への更なる高容量化が期待されている。
【０００３】
リチウムイオン二次電池の容量は主に電極の活物質に依存する。負極活物質には、一般に黒鉛が利用されている。しかし、黒鉛の理論容量が、３７２ｍＡｈ／ｇであるのに対し、実用化されている電池では、既に約３５０ｍＡｈ／ｇの水準に達している。一方、市場の要求は、さらなるリチウムイオン二次電池の高容量化であり、そのためには、黒鉛以上の理論容量を有する負極材料が必要であった。
【０００４】
そこで、現在、注目されているのが、シリコンや酸化シリコンなどの合金系負極材料である。シリコンは、リチウムイオンを電気化学的に吸蔵および放出可能であり、黒鉛に比べて非常に大きな容量の充放電が可能である。特にシリコンの理論放電容量は４２１０ｍＡｈ／ｇであり、黒鉛の１１倍もの高容量を示すことが知られている。
【０００５】
リチウムイオン二次電池は、主として、正極、負極、セパレータ、非水電解液から構成されており、非水電解液として常温で液体の有機溶媒にリチウム塩を溶解させた液状の電解質が用いられている。しかし、リチウムが吸蔵された負極表面では、有機溶媒が関与する副反応が生じ、期待される放電容量が得られないなど特性に悪影響を及ぼすことがある。このため、負極が有機溶媒と直接反応しないように、負極表面に被膜を形成するとともに、この被膜の状態や性質を制御することが重要な課題になっている。
【０００６】
この負極表面に形成される被膜を制御するためには、一般的に非水電解液中に特殊な添加剤を加えることが行われている。例えば、特許文献１には、リチウムイオン二次電池の非水電解液にリン含有化合物を添加することで、高温放置時の電池の膨れを抑制することが記載されている。リン含有化合物がシリコンと反応して安定な皮膜を形成して、非水電解液中とシリコンとの反応を抑制していると考えられる。
【先行技術文献】
【特許文献】
【０００７】
【特許文献１】国際公開ＷＯ２００５／０３６６９０号
【発明の概要】
【発明が解決しようとする課題】
【０００８】
しかし、リン含有化合物を添加した場合においても、充放電サイクルを繰り返した際、非水電解液の分解反応により皮膜が成長し、次第に放電容量が低下するという問題があった。また、特許文献１にて開示されているホスファゼンを用いた電池は、容量が小さく、リチウムイオン二次電池としても、高いエネルギー密度が要求される製品仕様には対応できないという問題点があった。
【０００９】
本発明は、上記課題に鑑みてなされたものであり、高容量であり、充放電サイクル特性が良好なリチウムイオン二次電池用非水電解液およびリチウムイオン二次電池を提供することを目的とする。
【課題を解決するための手段】
【００１０】
本発明者らは、上記課題を解決するため鋭意研究を重ねた結果、非水電解液に特定のリン含有化合物を添加することによって、上記目的を達成するために極めて有効であることを見出した。
【００１１】
本発明にかかるリチウムイオン二次電池用非水電解液は、電解質と、非水溶媒として鎖状カーボネート及び環状カーボネートと、下記一般式（Ｉ）で表されるリン含有化合物と、を含有することを特徴とする。
【化１】
2015099770.tif 000003
（ただし、式（Ｉ）中、Ｒ１、Ｒ２、Ｒ３、Ｒ４、Ｒ５、Ｒ６は、ハロゲン基または、炭素数が２から４のアルコキシ基のいずれかを示し、前記ハロゲン基と前記アルコキシ基はいずれも３つずつ有する。）
【００１２】
一般的な非水電解液においては充放電サイクルに伴い、非水電解液中の鎖状カーボネートと環状カーボネートが分解しカーボネート変性物が生成され、負極表面に繰り返し堆積することによって被膜が形成されるのに対し、上述の非水電解液は、リン含有化合物に含まれる求核性の高いハロゲン基がカーボネート変性物と置換することによって、カーボネート変性物の被膜成長を抑制し、優れた充放電サイクル特性を実現できるものと推察する。
【００１３】
本発明にかかるリチウムイオン二次電池用非水電解液は、前記一般式（Ｉ）中のＲ１、Ｒ２、Ｒ３、Ｒ４、Ｒ５、Ｒ６のうち、Ｒ１、Ｒ３、Ｒ５がハロゲン基であることが好ましい。
【００１４】
前記Ｒ１、Ｒ３、Ｒ５がハロゲン基であることによって、対称性の高い分子構造を持つため、非水電解液中でのリン含有化合物の分解反応を抑制し、優れた充放電サイクル特性を実現できるものと推察する。
【００１５】
本発明にかかるリチウムイオン二次電池用非水電解液は、前記ハロゲン基がフッ素であることが好ましい。
【００１６】
前記Ｒ１、Ｒ３、Ｒ５がフッ素であることによって、カーボネート変性物と置換脱離したフッ素がフッ化リチウムとなり負極表面に堆積し、非水電解液に対して安定な被膜として機能し、非水電解液中の鎖状カーボネートと環状カーボネートが分解を抑制し、優れた充放電サイクル特性を実現できるものと推察する。
【００１７】
本発明にかかるリチウムイオン二次電池用非水電解液は、前記非水電解液中に、下記一般式（ＩＩ）で表されるリン含有化合物を更に含有することが好ましい。
【化２】
2015099770.tif 000004
（ただし、式（ＩＩ）中、Ｒ７、Ｒ８、Ｒ９、Ｒ１０、Ｒ１１、Ｒ１２は、ハロゲン基または、炭素数が２から４のアルコキシ基のいずれかを示し、前記ハロゲン基を５つ有し、前記アルコキシ基を１つ有する。）
【００１８】
この様な構成によれば、アルコキシ基の立体障害により、構造の異なるリン含有化合物中のハロゲン基は、分子量の異なるカーボネート変性物と各々置換可能になるため、よりカーボネート変性物の生成を抑制できるためではないかと推察される。
【００１９】
本発明にかかるリチウムイオン二次電池用非水電解液は、前記リン含有化合物の総量が、非水溶媒に対し、５体積％以上、１５体積％以下であることが好ましい。
【００２０】
本発明にかかるリチウムイオン二次電池用非水電解液は、前記一般式（ＩＩ）で表されるリン含有化合物が、下記一般式（ＩＩＩ）であることが好ましい。
【化３】
2015099770.tif 000005
【００２１】
詳細なメカニズムについては明確に解明されていないが、非水電解液中に上記一般式（ＩＩＩ）のリン含有化合物を含有させることによって、前記一般式（Ｉ）で表されるリン含有化合物よりも前記一般式（ＩＩ）で表されるリン含有化合物は立体障害が少ないことから、前記一般式（Ｉ）で表されるリン含有化合物と比較し、大きな分子量のカーボネート変性物を置換することができ、またリン含有化合物の分極も大きいものと推察され、前記一般式（ＩＩ）で表されるリン含有化合物は高い置換性によって充放電サイクル初期の電解液変性を抑制し、前記一般式（ＩＩ）で表されるリン含有化合物は、充放電サイクル中の非水電解液変性を抑制しているのではないかと推察している。
【００２２】
本発明にかかるリチウムイオン二次電池用非水電解液は、前記一般式（ＩＩＩ）で表されるリン含有化合物が、非水溶媒に対し、５体積％以上、１０体積％以下であることが好ましい。
【００２３】
上述した非水電解液を備えるリチウムイオン二次電池は、上記本発明の非水電解液を備えることにより、充放電サイクル特性が向上されたものとなる。
【発明の効果】
【００２４】
本発明によれば、高容量で、充放電サイクル特性が良好なリチウムイオン二次電池を提供することができる。
【図面の簡単な説明】
【００２５】
【図１】本実施形態にかかるリチウムイオン二次電池の模式断面図である。
【図２】本実施形態にかかるリン含有化合物の構造式である。
【発明を実施するための形態】
【００２６】
以下、図面を参照しながら本発明の好適な実施形態について説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００２７】
（リチウムイオン二次電池）
図１に示すように、本実施形態にかかるリチウムイオン二次電池１００は、互いに対向する板状の負極２０及び板状の正極１０と、負極２０と正極１０との間に隣接して配置される板状のセパレータ１８と、を備える積層体３０と、リチウムイオンを含む非水電解液と、これらを密閉した状態で収容するケース５０と、負極２０に一方の端部が電気的に接続されると共に他方の端部がケースの外部に突出される負極リード６０と、正極１０に一方の端部が電気的に接続されると共に他方の端部がケースの外部に突出される正極リード６２とを備える。
【００２８】
負極２０は、負極集電体２２と、負極集電体２２上に形成された負極活物質層２４と、
を有する。また、正極１０は、正極集電体１２と、正極集電体１２上に形成された正極活物質層１４とを有する。
【００２９】
（負極）
本実施形態の負極２０は、負極集電体２２の片面または両面に、負極活物質を含む負極活物質層２４が形成された構造を有している。負極活物質層２４は、負極活物質、バインダー、導電助剤及び溶媒を含む塗料を負極集電体２２上に塗布し、負極集電体２２上に塗布された塗料中の溶媒を除去することにより製造することができる。
【００３０】
（負極活物質）
上記の負極活物質としては、天然黒鉛、人造黒鉛（難黒鉛化炭素、易黒鉛化炭素、低温度焼成炭素等）、ＭＣＦ（メソカーボンファイバ）等の炭素材やアルミニウム、シリコン、スズ等のリチウムと化合物を形成することのできる金属とその酸化物を主体とする非晶質の化合物、チタン酸リチウム（Ｌｉ４Ｔｉ５Ｏ１２）などが用いられる。
【００３１】
黒鉛に代表される層状の炭素材を用いる場合には、層間距離ｄ００２が０．３３５〜０．３３８ｎｍであり、かつ、炭素材の結晶子の大きさＬＣ００２が３０〜１２０ｎｍであるものが、良好な負極容量及びサイクル特性を示すことから好ましい。このような条件を満たす炭素材としては、人造黒鉛、ＭＣＦ等が挙げられる。なお、前記層間距離ｄ００２及び結晶子の大きさＬＣ００２は、Ｘ線回折法により求めることができる。
【００３２】
また、負極活物質としてシリコン（Ｓｉ）を含有する場合が好ましく、シリコン単体またはシリコン含有化合物であることが好ましい。シリコン含有化合物としては、シリコン酸化物が好ましく、その酸化物は、一酸化シリコン（ＳｉＯ）、二酸化シリコン（ＳｉＯ２）などを用いることができる。また、これら材料を単独で使用しても良いし、２種以上を併用してもよい。
【００３３】
負極活物質としてシリコンを含有することにより、高容量な負極を得ることができる。
【００３４】
さらに負極活物質は黒鉛等の炭素材とシリコンを混合させてもよい。シリコンがリチウムを吸蔵した場合に発生する体積膨張を炭素材が緩和し、シリコン含有化合物単独よりも優れたサイクル特性を得ることができる。
【００３５】
（バインダー）
バインダーは、活物質同士を結合すると共に、負極活物質と集電体２２とを結合している。バインダーは、上述の結合が可能なものであれば特に限定されない。例えば、ポリフッ化ビニリデン（ＰＶＤＦ）等のフッ素樹脂、セルロース、スチレン・ブタジエンゴム、ポリイミド樹脂、ポリアミドイミド樹脂、ポリアクリル酸樹脂等を用いることができる。
【００３６】
負極活物質層２４中のバインダーの含有量は特に限定されないが、活物質、導電助剤及びバインダーの質量の和を基準にして、１〜３０質量％であることが好ましく、５〜１５質量％であることがより好ましい。
【００３７】
（導電助剤）
導電助剤としては負極活物質層２４の導電性を良好にするものであれば特に限定されず、アセチレンブラック、ケッチェンブラックに代表されるカーボンブラック等の公知の導電助剤を使用することができる。
【００３８】
負極活物質層２４中の導電助剤の含有量も特に限定されないが、添加する場合には通常、負極活物質、導電助剤及びバインダーの質量の和を基準にして、１〜１０質量％であることが好ましい。
【００３９】
（負極集電体）
負極集電体２２は、導電性の板材で厚みの薄いものであることが好ましく、厚みが８〜３０μｍの金属箔であることが好ましい。負極集電体２２は、リチウムと合金化しない材料から形成されていることが好ましく、特に銅箔が好ましく利用できる。
【００４０】
銅箔としては電解銅箔であっても圧延銅箔であっても良いが、電解銅箔が好ましく利用できる。ここで電解銅箔とは、例えば、銅イオンが溶解された電解液中に金属製のドラムを浸漬し、これを回転させながら電流を流すことにより、ドラムの表面に銅を析出させ、これを剥離して得られる銅箔のことであり、また、圧延銅箔は鋳造した銅塊を所望の厚さに圧延することによって製造される銅箔である。
【００４１】
また上述した通り、負極活物質層２４を負極集電体２２上に塗布、形成するにあたり使用される塗料の溶媒としては、例えば、Ｎ−メチル−２−ピロリドン、Ｎ，Ｎ−ジメチルホルムアミド等を用いることができる。
【００４２】
塗布方法としては、特に制限はなく、一般的に電極を作製する場合に採用される方法を用いることができる。例えば、スリットダイコート法、ドクターブレード法が挙げられる。
【００４３】
負極集電体２２上に塗布された塗料中の溶媒を除去する方法は特に限定されず、塗料が塗布された負極集電体２２を、例えば８０℃〜１５０℃で乾燥させればよい。
【００４４】
そして、このようにして負極活物質層２４が形成された負極２０を、その後、必要に応じて例えば、ロールプレス装置等によりプレス処理すればよい。ロールプレスの線圧は例えば、１００〜３０００ｋｇｆ／ｃｍとすることができる。
【００４５】
（非水電解液）
非水電解液は、電解質と、非水溶媒として鎖状カーボネート及び環状カーボネートと、下記一般式（Ｉ）で表されるリン含有化合物と、を含有することを特徴とする。
【化４】
2015099770.tif 000006
（ただし、式（Ｉ）中、Ｒ１、Ｒ２、Ｒ３、Ｒ４、Ｒ５、Ｒ６は、ハロゲン基または、炭素数が２から４のアルコキシ基のいずれかを示し、前記ハロゲン基と前記アルコキシ基はいずれも３つずつ有する。）
【００４６】
非水電解液における前記一般式（Ｉ）のリン含有化合物は、前記一般式（Ｉ）中のＲ１、Ｒ２、Ｒ３、Ｒ４、Ｒ５、Ｒ６のうち、Ｒ１、Ｒ３、Ｒ５がハロゲン基であることが好ましい。
【００４７】
前記Ｒ１、Ｒ３、Ｒ５がハロゲン基であることによって、対称性の高い分子構造を持つため、非水電解液中でのリン含有化合物の分解反応を抑制し、優れた充放電サイクル特性を実現できるものと推察する。
【００４８】
非水電解液における前記一般式（Ｉ）のリン含有化合物は、前記一般式（Ｉ）中のＲ１、Ｒ３、Ｒ５のハロゲン基はフッ素であることが好ましい。
【００４９】
前記Ｒ１、Ｒ３、Ｒ５がフッ素であることによって、カーボネート変性物と置換脱離したフッ素がフッ化リチウムとなり負極表面に堆積し、非水電解液に対して安定な被膜として機能し、非水電解液中の鎖状カーボネートと環状カーボネートが分解を抑制し、優れた充放電サイクル特性を実現できるものと推察する。
【００５０】
前記非水電解液中には、上述した一般式（Ｉ）で表されるリン含有化合物の他に、下記一般式（ＩＩ）で表されるリン含有化合物を更に含有することが好ましい。
【化５】
2015099770.tif 000007
（ただし、式（ＩＩ）中、Ｒ７、Ｒ８、Ｒ９、Ｒ１０、Ｒ１１、Ｒ１２は、ハロゲン基または、炭素数が２から４のアルコキシ基のいずれかを示し、前記ハロゲン基を５つ有し、前記アルコキシ基を１つ有する。）
【００５１】
この様な構成にすることにより、アルコキシ基の立体障害によりハロゲン基が置換可能なカーボネート変性物の大きさが異なるため、構造の異なる複数のリン含有化合物を含むことによって、よりカーボネート変性物の生成を抑制できるためではないかと推察される。
【００５２】
前記リン含有化合物は、一般式（Ｉ）で表されるリン含有化合物と一般式（ＩＩ）で表されるリン含有化合物とを混合した場合であってもその総量が、非水溶媒に対し、５体積％以上、１５体積％以下であることが好ましい。この様な量に制限することにより更に優れた充放電サイクル特性となる。
【００５３】
また一般式（ＩＩ）で表されるリン含有化合物は、下記一般式（ＩＩＩ）であることが最も好ましい。
【化６】
2015099770.tif 000008
【００５４】
また、一般式（ＩＩＩ）で表されるリン含有化合物は、非水溶媒に対し、５体積％以上、１０体積％以下であることが好ましい。この様な量に制限することにより更に優れた充放電サイクル特性となる。
【００５５】
（非水溶媒）
非水電解液に含まれる非水溶媒として、環状カーボネートおよび鎖状カーボネートが用いられるが、環状カーボネートとしては、エチレンカーボネート、プロピレンカーボネート及びブチレンカーボネートなどを用いることができ、中でもエチレンカーボネートを含むことが好ましい。エチレンカーボネートをプロピレンカーボネートやブチレンカーボネートと混合して使用してもよい。
【００５６】
また、鎖状カーボネートとして、ジエチルカーボネート、ジメチルカーボネート、エチルメチルカーボネートが挙げられ、この中から選ばれる１種以上を含むことが好ましく、ジエチルカーボネートを含むことがより好ましい。その他、酢酸メチル、酢酸エチル、プロピオン酸メチル、プロピオン酸エチル、γ−ブチロラクトン、１、２−ジメトキシエタン、１，２−ジエトキシエタンなどを混合して使用してもよい。
【００５７】
非水溶媒中の環状カーボネートと鎖状カーボネートの割合は体積にして１：９〜１：１にすることが好ましい。
【００５８】
（電解質）
電解質としては、ＬｉＣｌＯ４、ＬｉＢＦ４、ＬｉＰＦ６、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、Ｌｉ２Ｂ１２ＦｘＺ１２−ｘ（ＺはＨ、Ｃｌ、Ｂｒから選ばれ、ｘは４以上１２以下である）等が挙げられ、２種以上を混合して用いてもよい。特に、導電性の観点から、ＬｉＰＦ６を含むことが好ましい。
【００５９】
ＬｉＰＦ６を非水溶媒に溶解する際は、非水電解液中の電解質の濃度を、０．５〜２．０ｍｏｌ／Ｌに調整することが好ましい。電解質の濃度が０．５ｍｏｌ／Ｌ以上であると、非水電解液の導電性を充分に確保することができ、充放電時に十分な容量が得られやすい。また、電解質の濃度が２．０ｍｏｌ／Ｌ以内に抑えることで、非水電解液の粘度上昇を抑え、リチウムイオンの移動度を充分に確保することができ、充放電時に十分な容量が得られやすくなる。
【００６０】
ＬｉＰＦ６をその他の電解質と混合する場合にも、非水電解液中のリチウムイオン濃度が０．５〜２．０ｍｏｌ／Ｌに調整することが好ましく、ＬｉＰＦ６からのリチウムイオン濃度がその５０ｍｏｌ％以上含まれることがさらに好ましい。
【００６１】
（正極）
本実施形態の正極１０は、正極集電体１２の片面または両面に、正極活物質を含む正極活物質層１４が形成された構造を有している。正極活物質層１４は、負極と同様に、正極活物質、バインダー、導電助剤及び溶媒を含む塗料を正極集電体１２上に塗布し、正極集電体１２上に塗布された塗料中の溶媒を除去することにより製造することができる。
【００６２】
（正極活物質）
正極活物質としては、リチウムイオンを吸蔵及び放出することが可能な酸化物、硫化物又が挙げられ、これらのいずれか１種又は２種以上が用いられる。具体的には、リチウムを含有しない金属硫化物及び金属酸化物、並びに、リチウムを含有するリチウム複合酸化物が挙げられる。
【００６３】
具体的な例としては、コバルト酸リチウム（ＬｉＣｏＯ２）、ニッケル酸リチウム（ＬｉＮｉＯ２）、リチウムマンガンスピネル（ＬｉＭｎ２Ｏ４）、及び、一般式：ＬｉＮｉｘＣｏｙＭｎｚＯ２（ｘ＋ｙ＋ｚ＝１）で表される複合金属酸化物、リチウムバナジウム化合物（ＬｉＶ２Ｏ５）、オリビン型ＬｉＭＰＯ４（ただし、Ｍは、Ｃｏ、Ｎｉ、Ｍｎ、Ｆｅ、Ｖ、ＶＯを示す）、チタン酸リチウム（Ｌｉ４Ｔｉ５Ｏ１２）等の複合金属酸化物が挙げられる。
【００６４】
（正極集電体）
正極集電体１２は、リチウムイオン二次電池用の集電体に使用されている各種公知の金属箔を用いることができる。具体的には、アルミニウム箔を用いることが好ましい。
【００６５】
その他の正極活物質材料以外の各構成要素（導電助剤、バインダー）は、負極２０で使用されるものと同様の物質を使用することができる。
【００６６】
（セパレータ）
セパレータ１８は絶縁性の多孔体から形成されていれば、材料、製法等は特に限定されず、リチウムイオン二次電池に用いられている公知のセパレータを使用することができる。例えば、絶縁性の多孔体としては、公知のポリオレフィン樹脂、具体的にはポリエチレン、ポリプロピレン、１−ブテン、４−メチル−１−ペンテン、１−ヘキセンなどを重合した結晶性の単独重合体または共重合体が挙げられる。これらの単独重合体または共重合体は、１種を単独で使用することができるが、２種以上のものを混合して用いてもよい。また、単層であっても複層であってもよい。
【００６７】
ケース５０は、電解液の外部への漏出や、外部からのリチウムイオン二次電池１００内部への水分等の侵入等を抑止できる物であれば特に限定されない。
【００６８】
リード６０、６２は、アルミ等の導電材料から形成されている。
【００６９】
作製した正極１０及び負極２０に対して、リード６２、６０をそれぞれ電気的に接続する。その正極１０と負極２０との間にセパレータ１８を配置し、積層体３０が完成する。更にその積層体３０を上述した非水電解液と共にケース５０内に収納すれば、リチウムイオン二次電池１００が完成する。
【００７０】
以上、本発明の好適な実施形態について説明したが、本発明は上記実施形態に限定されるものではない。例えば、リチウムイオン二次電池は図１に示した形状のものに限定されず、コイン形状に打ち抜いた電極とセパレータとを積層したコインタイプや、電極シートとセパレータとをスパイラル状に巻回したシリンダータイプ等であってもよい。
【００７１】
作製したリチウムイオン二次電池について、以下の方法によって、評価した。
【００７２】
（充放電サイクル特性の測定）
二次電池充放電試験装置を用いて、電圧範囲を２．５Ｖから４．２Ｖまでとし、電流密度をＳｉを含有する粒子の可逆容量を１３３０ｍＡｈ／ｇとし、炭素材の可逆容量を３３０ｍＡｈ／ｇとして１Ｃ容量を求め、０．５Ｃにて充電、１Ｃにて放電を行い、充放電サイクル特性の評価を行った。この充放電サイクル特性の評価を放電容量維持率（％）として表し、放電容量維持率（％）は、１サイクル目の放電容量を初期放電容量とし、初期放電容量に対する所定サイクル数における放電容量の割合であり以下の式で表される。
【数１】
2015099770.tif 000009
この放電容量維持率が高いほど、充放電サイクル特性が良好であることを意味する。なお、以下に示す実施例の所定サイクル数は５００サイクルとした。
【実施例】
【００７３】
以下、実施例及び比較例を挙げて本発明について更に詳しく説明するが、本発明はこれらの実施例に何ら限定されない。
【００７４】
以下に示す手順により実施例１−１〜１−２５、２−１〜２−１１、３−１〜３−１１、４−１〜４−１１、５−１〜５−１１、比較例１−１〜１−７、２−１〜２−２、３−１〜３−２、４−１〜４−２、５−１〜５−２のリチウムイオン二次電池用非水電解液及びリチウムイオン二次電池を作製した。また各リチウムイオン二次電池の評価を表１〜５に示す。
【００７５】
なお、リン含有化合物の具体的分子構造を表中の構造の欄に示した。具体的な式（Ａ）〜（Ｏ）に対応する構造は以下に示す通りである。
【化７】
2015099770.tif 000010
【化８】
2015099770.tif 000011
【化９】
2015099770.tif 000012
【化１０】
2015099770.tif 000013
【化１１】
2015099770.tif 000014
【化１２】
2015099770.tif 000015
【化１３】
2015099770.tif 000016
【化１４】
2015099770.tif 000017
【化１５】
2015099770.tif 000018
【化１６】
2015099770.tif 000019
【化１７】
2015099770.tif 000020
【化１８】
2015099770.tif 000021
【化１９】
2015099770.tif 000022
【化２０】
2015099770.tif 000023
【化２１】
2015099770.tif 000024
【００７６】
［実施例１−１］
（負極の作製）
負極活物質として、ＳｉとＳｉＯをＳｉ／ＳｉＯ＝１／２（重量比）で混合し、遊星ボールミルを用いて粉砕混合を行ったものを使用した。遊星ボールミルのメディアとして直径３ｍｍのアルミナビーズを用い、回転数は５００ｒｐｍとし、粉砕混合時間は６０ｍｉｎとした。
負極活物質として前記ＳｉとＳｉＯの混合物を８０質量部及び導電助剤としてアセチレンブラックを５質量部、バインダーとしてポリアミドイミドを１５質量部とを混合して負極合剤とした。続いて、負極合剤をＮ−メチル−２−ピロリドンに分散させてペースト状の負極合剤塗料とした。この塗料を、厚さ１０μｍの電解銅箔の一面に、負極活物質の塗布量が３．３ｍｇ／ｃｍ２となるように塗布し、１００℃で乾燥することで負極活物質層を形成した。その後、線圧１０００ｋｇｆ／ｃｍでローラープレスにより加圧成形し、真空中、真空中、２７０〜３５０℃で１〜３時間熱処理し、厚みが６７μｍの負極を作製した。
（正極の作製）
正極活物質としてＬｉＮｉ０．８５Ｃｏ０．１０Ａｌ０．０５Ｏ２を９０質量部と、導電助剤としてアセチレンブラックを５質量部、バインダーとしてポリフッ化ビニリデンを５質量部とを混合して正極合剤とした。続いて、正極合剤をＮ−メチル−２−ピロリドンに分散させてペースト状の正極合剤塗料とした。この塗料を、厚さ２０μｍのアルミニウム箔の一面に、正極活物質の塗布量が２０．４ｍｇ／ｃｍ２となるように塗布し、１００℃で乾燥することで正極活物質層を形成した。その後、ローラープレスにより加圧成形し厚みが１３２μｍの正極を作製した。
なお、得られた負極および正極を用いて１８６５０サイズのリチウムイオン二次電池を作製した場合、８３０Ｗｈ／Ｌの体積エネルギー密度を得ることができる。
（非水電解液の調製）
環状カーボネートとしてエチレンカーボネート、鎖状カーボネートとしてジメチルカーボネート、第一のリン含有化合物と第二のリン含有化合物を体積比３０：６１．５：０．５：８で混合した溶液中に、電解質としてＬｉＰＦ６を１．０ｍｏｌ／Ｌの割合で添加して非水電解液を得た。
（評価用リチウムイオン二次電池の作製）
上記で作製した負極と正極を、それらの間にポリエチレン微多孔膜からなるセパレータを挟んでアルミラミネートパックに入れ、ドライルームに設置した真空オーブンを用いて、６０℃２０時間の真空乾燥を行ったのち、上記で作製した電解液を注入した後、真空シールし、評価用のリチウムイオン二次電池を作製した。
【００７７】
［実施例１−２〜１−２５］
非水溶媒中の第一および第二のリン含有化合物を表１に示すように変えた以外は、実施例１−１と同様にして実施例１−２〜１−２５のリチウムイオン二次電池を作製した。なお、非水溶媒中におけるエチレンカーボネートの体積比は３０体積％とし、ジメチルカーボネートの体積比は第一および第二のリン含有化合物との和が７０体積％となるよう適宜調整を行った。また、−は、第一または第二のリン含有化合物が含有されていないことを示す。
【００７８】
［比較例１−１〜１−７］
非水溶媒中の第一および第二のリン含有化合物を表１に示すように変えた以外は、実施例１−１と同様にして比較例１−１〜１−７のリチウムイオン二次電池を作製した。
【００７９】
［実施例２−１］
（負極の作製）
負極活物質として前記ＳｉとＳｉＯの混合物と人造黒鉛の混合し、負極合剤として前記ＳｉとＳｉＯの混合物を５８質量部及び人造黒鉛を２２質量部、導電助剤としてアセチレンブラックを５質量部、バインダーとしてポリアミドイミドを１５質量部とし、負極活物質の塗布量が４．３ｍｇ／ｃｍ２となるように塗布したこと以外は実施例１−１と同様にして実施例２−１の負極を作製した。得られた負極を用いて、実施例１−１と同様にして実施例２−１のリチウムイオン二次電池を作製した。
なお、得られた実施例２−１負極および実施例１−１の正極を用いて１８６５０サイズのリチウムイオン二次電池を作製した場合、７８０Ｗｈ／Ｌの体積エネルギー密度を得ることができる。
【００８０】
［実施例２−２〜２−１１］
非水溶媒中の第一および第二のリン含有化合物を表１に示すように変えた以外は、実施例２−１と同様にして実施例２−２〜２−１１のリチウムイオン二次電池を作製した。
【００８１】
［比較例２−１および２−２］
非水溶媒中の第一および第二のリン含有化合物を表１に示すように変えた以外は、実施例２−１と同様にして比較例２−１および２−２のリチウムイオン二次電池を作製した。
【００８２】
［実施例３−１］
（負極の作製）
負極活物質として前記ＳｉとＳｉＯの混合物と人造黒鉛の混合し、負極合剤として前記ＳｉとＳｉＯの混合物を１６質量部及び人造黒鉛を６４質量部、導電助剤としてアセチレンブラックを５質量部、バインダーとしてポリアミドイミドを１５質量部とし、負極活物質の塗布量が８．７ｍｇ／ｃｍ２となるように塗布したこと以外は実施例１−１と同様にして実施例３−１の負極を作製した。得られた負極を用いて、実施例１−１と同様にして実施例３−１のリチウムイオン二次電池を作製した。
なお、得られた実施例３−１負極および実施例１−１の正極を用いて１８６５０サイズのリチウムイオン二次電池を作製した場合、７００Ｗｈ／Ｌの体積エネルギー密度を得ることができる。
【００８３】
［実施例３−２〜３−１１］
非水溶媒中の第一および第二のリン含有化合物を表１に示すように変えた以外は、実施例３−１と同様にして実施例３−２〜３−１１のリチウムイオン二次電池を作製した。
【００８４】
［比較例３−１および３−２］
非水溶媒中の第一および第二のリン含有化合物を表１に示すように変えた以外は、実施例３−１と同様にして比較例３−１および３−２のリチウムイオン二次電池を作製した。
【００８５】
［実施例４−１］
（負極の作製）
負極合剤として人造黒鉛を８５質量部、導電助剤としてアセチレンブラックを２質量部、バインダーとしてポリフッ化ビニリデン（ＰＶＤＦ）を１３質量部とし、負極活物質の塗布量が１４．７ｍｇ／ｃｍ２となるように塗布したこと以外は実施例１−１と同様にして実施例３−１の負極を作製した。得られた負極を用いて、実施例１−１と同様にして実施例３−１のリチウムイオン二次電池を作製した。
なお、得られた実施例３−１負極および実施例１−１の正極を用いて１８６５０サイズのリチウムイオン二次電池を作製した場合、６２０Ｗｈ／Ｌの体積エネルギー密度を得ることができる。
【００８６】
［実施例４−２〜４−１１］
非水溶媒中の第一および第二のリン含有化合物を表１に示すように変えた以外は、実施例４−１と同様にして実施例４−２〜４−１１のリチウムイオン二次電池を作製した。
【００８７】
［比較例４−１および４−２］
非水溶媒中の第一および第二のリン含有化合物を表１に示すように変えた以外は、実施例４−１と同様にして比較例４−１および４−２のリチウムイオン二次電池を作製した。
【００８８】
［実施例５−１］
（負極の作製）
負極活物質として実施例１−１で用いたＳｉを遊星ボールミルを用いて粉砕したものを使用した。遊星ボールミルのメディアとして直径３ｍｍのアルミナビーズを用い、回転数は５００ｒｐｍとし、粉砕混合時間は６０ｍｉｎとした。負極合剤として前記Ｓｉの粉砕物を負極活物質として８０質量部、導電助剤としてアセチレンブラックを５質量部、バインダーとしてポリアミドイミドを１５質量部とし、負極活物質の塗布量が１．５ｍｇ／ｃｍ２となるように塗布したこと以外は実施例１−１と同様にして実施例５−１の負極を作製した。得られた負極を用いて、実施例１−１と同様にして実施例５−１のリチウムイオン二次電池を作製した。
なお、得られた実施例５−１負極および実施例１−１の正極を用いて１８６５０サイズのリチウムイオン二次電池を作製した場合、８９０Ｗｈ／Ｌの体積エネルギー密度を得ることができる。
【００８９】
［実施例５−２〜５−１１］
非水溶媒中の第一および第二のリン含有化合物を表１に示すように変えた以外は、実施例５−１と同様にして実施例５−２〜５−１１のリチウムイオン二次電池を作製した。
【００９０】
［比較例５−１および５−２］
非水溶媒中の第一および第二のリン含有化合物を表１に示すように変えた以外は、実施例５−１と同様にして比較例５−１および５−２のリチウムイオン二次電池を作製した。
【００９１】
【表１】
2015099770.tif 000025
【００９２】
【表２】
2015099770.tif 000026
【００９３】
【表３】
2015099770.tif 000027
【００９４】
【表４】
2015099770.tif 000028
【００９５】
【表５】
2015099770.tif 000029
【００９６】
表１の実施例１−１から１−１１の結果から、第一および第二のリン含有化合物を含む電解液を用いることで、  充放電サイクルの向上と電池膨れの抑制されたリチウムイオン二次電池が得られた。これはリン含有化合物に含まれる求核性の高いハロゲン基がカーボネート変性物と置換することによって、カーボネート変性物の被膜成長を抑制し、優れた充放電サイクル特性を実現できるものと推察する。
【００９７】
表１の実施例１−１２から１−１５では、第二のリン含有化合物が前述の一般式（ＩＩＩ）にて示される化合物とは異なるためと推察されるが、その詳細なメカニズムは解明されていない。
【００９８】
表１の実施例１−１６から１−１９は、第一および第二のリン含有化合物の総量が、非水溶媒に対し、下限を下回っている、または上限を上回っているため、十分な充放電サイクル特性が得られなかったと推測される。
【００９９】
表１の実施例１−２０および１−２１は、非水電解液中に第二のリン含有化合物を含有していなかったため十分な充放電サイクル特性が得られなかったと推測される。
【０１００】
表１の実施例１−２０および１−２１は、非水電解液中に第二のリン含有化合物を含有していなかったため、十分な充放電サイクル特性が得られなかったと推測される。
【０１０１】
表１の実施例１−２２から１−２４は、前述の一般式（Ｉ）のリン含有化合物のＲ３のハロゲン基がフッ素でないためリン含有化合物自体の分解反応が起こったことや、フッ化リチウムの生成が十分でなかったため、十分な充放電サイクル特性が得られなかったと推測される。
【０１０２】
表１の実施例１−２５は、前述の一般式（Ｉ）のリン含有化合物の分子構造の対称性が低く、リン含有化合物自体の分解反応が起こったため、十分な充放電サイクル特性が得られなかったと推測される。
【０１０３】
比較例１−１から１−７は、非水電解液中に前述の一般式（Ｉ）で表されるリン含有化合物が含有されていなかったため、十分な充放電サイクル特性が得られなかったと推測される。
【０１０４】
表２、表３、表４、表５については、表１で示した傾向と同じく、第一のリン含有化合物または、第一および第二のリン含有化合物を含む電解液を用いることで、充放電サイクル特性の向上と高容量であるリチウムイオン二次電池が得られた。
【産業上の利用可能性】
【０１０５】
本発明によって、高容量であり、充放電サイクル特性に優れたリチウムイオン二次電池を提供することができる。
【符号の説明】
【０１０６】
１０…正極、１２…正極集電体、１４…正極活物質層、１８…セパレータ、２０…負極、２２…負極集電体、２４…負極活物質層、３０…積層体、５０…ケース、６０，６２…リード、１００…リチウムイオン二次電池
【図１】
2015099770.tif 000033
【図２】
2015099770.tif 000034